(57)【特許請求の範囲】
【請求項１】
コアと、該コアを被覆する包囲層と、該包囲層を被覆する中間層と、該中間層を被覆する最外層とを有するマルチピースソリッドゴルフボールにおいて、上記コア、該コアの周囲に包囲層が被覆された球体（包囲層被覆球体）、該包囲層の周囲に中間層が被覆された球体（中間層被覆球体）、及びボールの表面硬度がショアＤ硬度で、
ボール表面硬度＜中間層被覆球体の表面硬度＞包囲層被覆球体の表面硬度
の関係を満たし、ボール表面硬度から中間層被覆球体の表面硬度を引いた値がショアＤ硬度で−１５〜−５であり、中間層被覆球体の表面硬度から包囲層被覆球体の表面硬度を引いた値がショアＤ硬度で１０〜１５であり、中間層の厚さ及びカバーの厚さが、
カバー厚さ＜中間層厚さ
の関係を満たし、カバー厚さから中間層厚さを引いた値が−０．２〜−０．１ｍｍであり、上記コア、包囲層被覆球体、中間層被覆球体、及びボールの初速（ｍ／ｓ）が、
ボール初速＜中間層被覆球体の初速＞包囲層被覆球体の初速＞コア初速
の関係を満たし、ボールの初速から中間層被覆球体の初速を引いた値が−１．０〜−０．６ｍ／ｓであり、中間層被覆球体の初速から包囲層被覆球体の初速を引いた値が０〜０．４ｍ／ｓであり、包囲層被覆球体の初速からコア初速を引いた値が０．１〜０．４ｍ／ｓであり、且つ、コア硬度分布において、ＪＩＳ−Ｃ硬度で、
２７．９≦コア表面硬度（Ｃｓ）−コア中心硬度（Ｃｃ）≦２９．５
３．６≦［コア中心から５ｍｍの位置の硬度（Ｃ５）−コア中心硬度（Ｃｃ）］≦４．２
４．３≦［コア表面硬度（Ｃｓ）−コア中心硬度（Ｃｃ）］／［コアの表面と中心の中間位置の硬度（Ｃｍ）−コア中心硬度（Ｃｃ）］≦５．２
の関係を満たすことを特徴とするマルチピースソリッドゴルフボール。
【請求項２】
［コアの表面と中心の中間位置の硬度（Ｃｍ）−コア中心硬度（Ｃｃ）］の値がＪＩＳ−Ｃ硬度で３〜７となる請求項１記載のマルチピースソリッドゴルフボール。
【請求項３】
［コア表面硬度（Ｃｓ）−コア中心硬度（Ｃｃ）］／［コア中心から５ｍｍの位置の硬度（Ｃ５）−コア中心硬度（Ｃｃ）］の値がＪＩＳ−Ｃ硬度で６〜１０となる請求項１又は２記載のマルチピースソリッドゴルフボール。
【請求項４】
（コア表面硬度−ボール表面硬度）の値が、ショアＤ硬度で−２〜１の範囲である請求項１〜３のいずれか１項記載のマルチピースソリッドゴルフボール。
【請求項５】
コア初速、包囲層被覆球体の初速、及びボール初速の各初速（ｍ／ｓ）が、
−０．５≦（ボール初速−コア初速）≦−０．２（ｍ／ｓ）
−１．０≦（ボール初速−包囲層被覆球体初速）≦−０．２（ｍ／ｓ）
の関係を満たす請求項１〜４のいずれか１項記載のマルチピースソリッドゴルフボール。
【請求項６】
［コアの表面硬度（Ｃｓ）−コアの表面と中心の中間位置の硬度（Ｃｍ）］の値がＪＩＳ−Ｃ硬度で２０以上２６以下である請求項１〜５のいずれか１項記載のマルチピースソリッドゴルフボール。
【請求項７】
包囲層被覆球体の表面硬度からボールの表面硬度を引いた値がショアＤ硬度で−５〜−１である請求項１〜６のいずれか１項記載のマルチピースソリッドゴルフボール。
【請求項８】
コアの初期荷重９８Ｎ（１０ｋｇｆ）から終荷重１２７５Ｎ（１３０ｋｇｆ）まで負荷したときのたわみ量（ｍｍ）をＥ、包囲層被覆球体の初期荷重９８Ｎ（１０ｋｇｆ）から終荷重１２７５Ｎ（１３０ｋｇｆ）まで負荷したときのたわみ量（ｍｍ）をＴとするとき、０．４≦Ｅ−Ｔ≦０．５の関係を満たす請求項１〜７のいずれか１項記載のマルチピースソリッドゴルフボール。
【発明の詳細な説明】
【技術分野】
【０００１】
本発明は、コア、包囲層、中間層及びカバー（最外層）を備えたフォーピース以上のマルチピースソリッドゴルフボールに関するものであり、更に詳述すると、プロや上級者に競技上有利なマルチピースソリッドゴルフボールに関する。
【背景技術】
【０００２】
従来からプロや上級者向けのゴルフボールとして様々なゴルフボールの開発が行われており、中でも、高ヘッドスピート領域において優位な飛距離性能とアイアンショットやアプローチショットにおけるコントロール性を両立させる点から、コアを被覆する中間層やカバー（最外層）の各層の硬度関係を適正化した機能を備えたマルチピースソリッドゴルフボールが普及している。また最近では、更なる飛び等の追求のために、コアと中間層との間に更に包囲層を設け、ボール構造における各層を４層としたフォーピースソリッドゴルフボールも多く提案されている。このようなフォーピースソリッドゴルフボールの技術文献としては、例えば、以下のものが挙げられる。
【０００３】
米国特許出願公開第２００７／０２８１８０１号明細書には、カバーとしてウレタン材料を用い、各層の硬度と厚さとを所定範囲に調整し、コア直径をやや大きめにしたゴルフボールが提案されている。米国特許出願公開第２００７／０２８７５５７号明細書には、包囲層材料として高中和の樹脂材料を用い、内硬外軟のボール構造に仕上げたゴルフボールが提案されている。米国特許出願公開第２００８／００６４５２６号明細書には、コア硬度分布及び各層の硬度を所定範囲に設計し、カバーとしてウレタン材料を用いたゴルフボールが提案されている。また、米国特許出願公開第２００７／０２８１８０２号明細書には、コア硬度分布を所定範囲に設計し、包囲層材料として高中和の樹脂材料を用い、カバーを比較的軟らかくしたゴルフボールが提案されている。更に、米国特許出願公開第２００９／０１１１６１０号明細書には、各層の硬度及び厚さを所定範囲に設計し、包囲層材料として高中和の樹脂材料を用い、カバーとしてウレタン材料を用いたゴルフボールが提案されている。
【０００４】
しかしながら、上記のゴルフボールにおいては、プロや上級者がドライバー（Ｗ＃１）打撃時の飛距離を十分に伸ばすことができたとしても、ウェッジ使用時のアプローチ時のスピン性能においては十分高いスピン性能を発揮し得ないものもある。逆に、アプローチ時のスピン性能が十分に保たれていても、ドライバー（Ｗ＃１）による低スピン化やフルショット時の直進性が不十分であり、その結果として飛距離に未だ改善の余地のあるゴルフボールもある。従って、プロ・上級者のような比較的高いヘッドスピード領域において、優れた飛距離性能と優れたアプローチスピン性能とを十分に両立させたゴルフボールの更なる開発が望まれている。
【先行技術文献】
【特許文献】
【０００５】
【特許文献１】米国特許出願公開第２００７／０２８１８０１号明細書
【特許文献２】米国特許出願公開第２００７／０２８７５５７号明細書
【特許文献３】米国特許出願公開第２００８／００６４５２６号明細書
【特許文献４】米国特許出願公開第２００７／０２８１８０２号明細書
【特許文献５】米国特許出願公開第２００９／０１１１６１０号明細書
【発明の概要】
【発明が解決しようとする課題】
【０００６】
本発明は、上記事情に鑑みなされたもので、プロや上級者が使用する飛びとコントロール性能を高いレベルで満足し得るゴルフボールを提供することを目的とする。
【課題を解決するための手段】
【０００７】
本発明者らは、上記目的を達成するため鋭意検討を行った結果、コア、包囲層、中間層及びカバー（最外層）の各部材において、内硬外軟のカバー（即ち、カバーよりも中間層の方が硬い）、及び硬目の中間層に仕上げ、各層の初速の関係、及び中間層・カバーの厚さの取り合いを所定範囲に調整すると共に、コア内部における細かい硬度分布にも着目し、コア、包囲層、中間層及びカバーの各層を積層することにより、プロ・上級者のような比較的高いヘッドスピード領域において、飛びとコントロール性能を非常に高いレベルで満足させることができ、特に、ドライバー（Ｗ＃１）によるフルショット時のスピンを抑え直進性を有し、優位な飛び特性を呈するゴルフボールを提供し得ることを知見し、本発明をなすに至ったものである。即ち、コアを被覆する包囲層、中間層及びカバー（最外層）の各層の硬度を、外側から軟−硬−軟の３層カバー構造とし、ゴム組成物からなるコアの硬度分布を更にフルショット低スピンになるように仕上げ、具体的には、コア硬度分布及び硬度傾斜の設計において、コア中心部分を平坦又は比較的緩やかな硬度傾斜とし、コア内部の傾斜度合いよりは全体の傾斜を大きいものとし、ボール内部の反発性を高くするように開発し、全体を４層以上のボール構造に設計することにより、プロ・上級者のような比較的高いヘッドスピード領域での優れた飛距離性能と優れたアプローチスピン性能を十分に両立させたものである。また、本発明のゴルフボールでは、上記の飛び性能とアプローチスピン性能との両立性と同時に耐擦過傷性も優れたものであり、過酷な使用条件においても十分に耐えうるボールに仕上げたものである。
なお、プロ・上級者が有するヘッドスピード領域は非常に高いものであり、具体的には
ヘッドスピード（ＨＳ）が大凡４２〜５５ｍ／ｓであり、そのうち、上級者が４２〜５０ｍ／ｓ、プロが４５〜５５ｍ／ｓに相当する。
【０００８】
従って、本発明は、下記のマルチピースソリッドゴルフボールを提供する。
１．コアと、該コアを被覆する包囲層と、該包囲層を被覆する中間層と、該中間層を被覆する最外層とを有するマルチピースソリッドゴルフボールにおいて、上記コア、該コアの周囲に包囲層が被覆された球体（包囲層被覆球体）、該包囲層の周囲に中間層が被覆された球体（中間層被覆球体）、及びボールの表面硬度がショアＤ硬度で、
ボール表面硬度＜中間層被覆球体の表面硬度＞包囲層被覆球体の表面硬度
の関係を満たし、ボール表面硬度から中間層被覆球体の表面硬度を引いた値がショアＤ硬度で−１５〜−５であり、中間層被覆球体の表面硬度から包囲層被覆球体の表面硬度を引いた値がショアＤ硬度で１０〜１５であり、中間層の厚さ及びカバーの厚さが、
カバー厚さ＜中間層厚さ
の関係を満たし、カバー厚さから中間層厚さを引いた値が−０．２〜−０．１ｍｍであり、上記コア、包囲層被覆球体、中間層被覆球体、及びボールの初速（ｍ／ｓ）が、
ボール初速＜中間層被覆球体の初速＞包囲層被覆球体の初速＞コア初速
の関係を満たし、ボールの初速から中間層被覆球体の初速を引いた値が−１．０〜−０．６ｍ／ｓであり、中間層被覆球体の初速から包囲層被覆球体の初速を引いた値が０〜０．４ｍ／ｓであり、包囲層被覆球体の初速からコア初速を引いた値が０．１〜０．４ｍ／ｓであり、且つ、コア硬度分布において、ＪＩＳ−Ｃ硬度で、
２７．９≦コア表面硬度（Ｃｓ）−コア中心硬度（Ｃｃ）≦２９．５
３．６≦［コア中心から５ｍｍの位置の硬度（Ｃ５）−コア中心硬度（Ｃｃ）］≦４．２．
４．３≦［コア表面硬度（Ｃｓ）−コア中心硬度（Ｃｃ）］／［コアの表面と中心の中間位置の硬度（Ｃｍ）−コア中心硬度（Ｃｃ）］≦５．２
の関係を満たすことを特徴とするマルチピースソリッドゴルフボール。
２．［コアの表面と中心の中間位置の硬度（Ｃｍ）−コア中心硬度（Ｃｃ）］の値がＪＩＳ−Ｃ硬度で３〜７となる上記１記載のマルチピースソリッドゴルフボール。
３．［コア表面硬度（Ｃｓ）−コア中心硬度（Ｃｃ）］／［コア中心から５ｍｍの位置の硬度（Ｃ５）−コア中心硬度（Ｃｃ）］の値がＪＩＳ−Ｃ硬度で６〜１０となる上記１又は２記載のマルチピースソリッドゴルフボール。
４．（コア表面硬度−ボール表面硬度）の値が、ショアＤ硬度で−２〜１の範囲である上記１〜３のいずれかに記載のマルチピースソリッドゴルフボール。
５．コア初速、包囲層被覆球体の初速、及びボール初速の各初速（ｍ／ｓ）が、
−０．５≦（ボール初速−コア初速）≦−０．２（ｍ／ｓ）
−１．０≦（ボール初速−包囲層被覆球体初速）≦−０．２（ｍ／ｓ）
の関係を満たす上記１〜４のいずれかに記載のマルチピースソリッドゴルフボール。
６．［コアの表面硬度（Ｃｓ）−コアの表面と中心の中間位置の硬度（Ｃｍ）］の値がＪＩＳ−Ｃ硬度で２０以上２６以下である上記１〜５のいずれかに記載のマルチピースソリッドゴルフボール。
７．包囲層被覆球体の表面硬度からボールの表面硬度を引いた値がショアＤ硬度で−５〜−１である上記１〜６のいずれかに記載のマルチピースソリッドゴルフボール。
８．コアの初期荷重９８Ｎ（１０ｋｇｆ）から終荷重１２７５Ｎ（１３０ｋｇｆ）まで負荷したときのたわみ量（ｍｍ）をＥ、包囲層被覆球体の初期荷重９８Ｎ（１０ｋｇｆ）から終荷重１２７５Ｎ（１３０ｋｇｆ）まで負荷したときのたわみ量（ｍｍ）をＴとするとき、０．４≦Ｅ−Ｔ≦０．５の関係を満たす上記１〜７のいずれかに記載のマルチピースソリッドゴルフボール。
【発明の効果】
【０００９】
本発明のゴルフボールによれば、プロや上級者が使用する飛びとコントロール性能を高いレベルで満足させるとともに、特にフルショット時のスピンを抑え直進性を有する。また、本発明は、耐擦過傷性も優れており、過酷な使用条件においても十分に耐え得るものである。
【図面の簡単な説明】
【００１０】
【図１】本発明に係るゴルフボールの構造の一例を示した概略断面図である。
【図２】各実施例のボールで使用したディンプルパターンを示す平面図である。
【発明を実施するための形態】
【００１１】
以下、本発明につき、更に詳しく説明する。
本発明のマルチピースソリッドゴルフボールは、内側からコア、包囲層、中間層及びカバー（最外層）を有するものである。図１に本発明のゴルフボールの一例を示す内部構造を示した。図１に示したゴルフボールＧは、コア１と、該コア１を被覆する包囲層２と、該包囲層を被覆する中間層３と、該中間層を被覆するカバー（最外層）４とを有している。コア以外の包囲層、中間層及びカバー（最外層）は、少なくとも１層を有するものであり、単層には限られず２層以上の複数層に形成することができる。また、上記カバー４の表面には、通常、空力特性の向上のためにディンプルＤが多数形成される。以下、上記の各層について詳述する。
【００１２】
コアは公知のゴム組成物を用いて形成することができ、特に制限されるものではないが、好適なものとして以下に示す配合のゴム組成物を例示することができる。
【００１３】
上記コアを形成する材料としては、ゴム材を主材として用いることができる。例えば、基材ゴムに、共架橋剤、有機過酸化物、不活性充填剤、硫黄、老化防止剤、有機硫黄化合物等を含有するゴム組成物を用いて形成することができる。
【００１４】
本発明では、特に以下に示す配合成分（Ｉ）〜（III）を含有するゴム組成物を採用することが好ましい。
（Ｉ）基材ゴム
（II）有機過酸化物
（III）水及び／又はモノカルボン酸金属塩
【００１５】
上記（Ｉ）成分の基材ゴムについては、特に制限されるものではないが、特にポリブタジエンを用いることが好適である。
【００１６】
上記のポリブタジエンは、そのポリマー鎖中に、シス−１，４−結合を６０％以上、好ましくは８０％以上、より好ましくは９０％以上、最も好ましくは９５％以上有することが好適である。ポリブタジエン分子中の結合に占めるシス−１，４−結合が少なすぎると、反発性が低下する場合がある。
【００１７】
なお、基材ゴム中には、上記ランタン系列希土類元素化合物とは異なる触媒にて合成されたポリブタジエンゴムを配合してもよい。また、スチレンブタジエンゴム（ＳＢＲ）、天然ゴム、ポリイソプレンゴム、エチレンプロピレンジエンゴム（ＥＰＤＭ）等を配合してもよく、これら１種を単独で、又は２種以上を併用してもよい。
【００１８】
次に、上記の（II）有機過酸化物としては、特に制限されるものではないが、１分間半減期温度が１１０〜１８５℃である有機過酸化物を用いることが好適であり、１種または２種以上の有機過酸化物を使用することができる。有機過酸化物の配合量としては、基材ゴム１００質量部に対して、好ましくは０．１質量部以上、より好ましくは０．３質量部以上であり、上限値としては、好ましくは５質量部以下、より好ましくは４質量部以下、さらに好ましくは３質量部以下である。上記の有機過酸化物は、市販品を用いることができ、具体的には、商品名「パークミルＤ」、「パーヘキサＣ−４０」、「ナイパーＢＷ」、「パーロイルＬ」等（いずれも日油社製）、または、Luperco 231XL（アトケム社製）などを例示することができる。
【００１９】
次に、上記の（III）成分の水については、特に制限はなく、蒸留水であっても水道水であってもよいが、特には、不純物を含まない蒸留水を使用することが好適に採用される。水の配合量は、基材ゴム１００質量部に対して、０．１質量部以上配合することが好ましく、より好ましくは０．３質量部以上であり、上限としては、好ましくは５質量部以下であり、より好ましくは４質量部以下、さらに好ましくは３質量部以下である。
【００２０】
また、上記の水を適量配合することにより、加硫前のゴム組成物における水分含有率が１０００ｐｐｍ以上となることが好ましく、より好ましくは１５００ｐｐｍ以上である。上限としては、好ましくは８５００ｐｐｍ以下であり、より好ましくは８０００ｐｐｍ以下である。上記ゴム組成物の水分含有率が小さすぎると、適切な架橋密度・Ｔａｎ δを得ることが困難となり、エネルギーロスが少なく低スピン化を図ったゴルフボールを成形することが困難となる場合がある。上記ゴム組成物の水分含有率が大きすぎると、コアが軟らかくなりすぎてしまい、適切なコア初速を得ることが困難となる場合がある。
【００２１】
上記ゴム組成物に水を直接配合することも可能ではあるが、下記の（ｉ）〜（ｉｉｉ）の方法を採用することができる。
（ｉ）スチームや超音波によりミスト状の水をゴム組成物（配合材料）の全部または一部にあてる方法
（ｉｉ）ゴム組成物の全部または一部を水に浸漬させる方法
（ｉｉｉ）ゴム組成物の全部または一部を恒湿槽等の湿度管理可能な場所において高湿度環境下に一定時間放置する方法
なお、高湿度環境とはゴム組成物等を湿らせることができる環境であれば特に制限されるものではないが湿度４０〜１００％であることが好ましい。
【００２２】
また、水をゼリー状に加工して上記ゴム組成物に配合することができる。或いは、予め水を、充填剤，未加硫ゴム，ゴム粉等に担持した材料を用い、これを上記ゴム組成物に配合することができる。このような態様は、直接水を配合するよりも作業性に優れるため、ゴルフボールの生産効率を向上させることができる。水を所定量含有させた材料の種類については特に制限はないが、十分に水を含有させた充填剤，未加硫ゴム，ゴム粉等が挙げられ、特に、耐久性や反発性を損なうことがない材料を使用することが好適である。上記の材料の水分含有率としては、好ましくは５質量％以上、より好ましくは１０質量％以上であり、上限として、好ましくは９９質量％以下、より好ましくは９５質量％以下である。
【００２３】
また、上記の水の代わりに、モノカルボン酸金属塩を採用することができる。モノカルボン酸金属塩は、カルボン酸が金属に対して配位結合していると推定され、例えば〔ＣＨ2＝ＣＨＣＯＯ〕2Ｚｎで表わされるジアクリル酸亜鉛のようなジカルボン酸金属塩とは区別される。モノカルボン酸金属塩は、脱水縮合反応をすることによりゴム組成物中に水をもたらすため、上記水と同様の効果を得ることができる。また、モノカルボン酸金属塩は、粉体としてゴム組成物に配合することができるため、作業工程を簡略化することができると共に、ゴム組成物中に均一に分散させることが容易である。なお、上記の反応を効果的に行うためには、モノ塩であることが必要である。モノカルボン酸金属塩の配合量は、基材ゴム１００質量部に対して１質量部以上配合することが好ましく、より好ましくは３質量部以上である。上限としては、モノカルボン酸金属塩の配合量は、６０質量部以下配合することが好ましく、より好ましくは５０質量部以下である。上記モノカルボン酸金属塩の配合量が少なすぎると、適切な架橋密度・Ｔａｎ δを得ることが困難となり、十分にゴルフボールの低スピン効果を得ることができないことがある。また、配合量が多すぎる場合には、コアが硬くなりすぎるため、適切な打感を保つことが困難になる場合がある。
【００２４】
上記のカルボン酸は、アクリル酸、メタクリル酸、マレイン酸、フマル酸、ステアリン酸等を使用することができる。置換金属としては、Ｎａ、Ｋ、Ｌｉ、Ｚｎ、Ｃｕ、Ｍｇ、Ｃａ、Ｃｏ、Ｎｉ、Ｐｂ等が挙げられるが、好ましくはＺｎが好適に用いられる。具体例としては、モノアクリル酸亜鉛、モノメタクリル酸亜鉛等が挙げられ、特に、モノアクリル酸亜鉛を用いることが好ましい。
【００２５】
上記の各成分を含有するゴム組成物は、通常の混練機、例えばバンバリーミキサーやロール等を用いて混練することにより調製される。また、該ゴム組成物を用いてコアを成形する場合、所定のコア成形用金型を用いて圧縮成形又は射出成形等により成形すればよい。得られた成形体については、ゴム組成物に配合された有機過酸化物や共架橋剤が作用するのに十分な温度条件で加熱硬化し、所定の硬度分布を有するコアとする。この場合、加硫条件は特に限定されるものではないが、通常、約１００〜２００℃、特に１３０〜１７０℃で１０〜４０分、特に１２〜２０分の条件とされる。
【００２６】
上記コアの直径は、特に制限されるものでないが、３５〜３９ｍｍに設定することができる。この場合、好ましい下限値は３６．０ｍｍ以上であり、より好ましくは３６．５ｍｍ以上、更に好ましくは３６．７ｍｍ以上である。また、好ましい上限値は３８．０ｍｍ以下とすることができ、より好ましくは３７．５ｍｍ以下、更に好ましくは３７．３ｍｍ以下とすることができる。
【００２７】
上記コアの中心硬度（Ｃｃ）は、特に制限されるものではないが、ＪＩＳ−Ｃ硬度で好ましくは５１以上、より好ましくは５４以上、更に好ましくは５７以上とすることができる。また、その上限も特に制限されるものではないが、ＪＩＳ−Ｃ硬度で好ましくは６７以下、より好ましくは６４以下、更に好ましくは６１以下とすることができる。この値が大き過ぎると、スピンが増え過ぎて飛ばなくなることがあり、または打感が硬くなりすぎることがある。逆に、上記の値が小さすぎると、反発性が低くなりすぎて飛ばなくなり、または打感が軟らかくなりすぎ、更には、繰り返し打撃した時の割れ耐久性が悪くなることがある。
【００２８】
上記コアの表面硬度（Ｃｓ）は、特に制限されるものではないが、ＪＩＳ−Ｃ硬度で好ましくは７５以上、より好ましくは８０以上、更に好ましくは８５以上とすることができる。また、その上限も特に制限されるものではないが、ＪＩＳ−Ｃ硬度で好ましくは１００以下、より好ましくは９５以下、更に好ましくは９２以下とすることができる。また、上記コアの表面硬度（Ｃｓ）は、ショアＤ硬度で表すと、好ましくは４９以上、より好ましくは５３以上、更に好ましくは５７以上とすることができ、上限値としては、好ましくは６８以下、より好ましくは６４以下、更に好ましくは６２以下とすることができる。この値が大き過ぎると、スピンが増えすぎて飛ばなくなり、または打感が硬くなりすぎることがある。逆に、上記の値が小さすぎると、反発性が低くなりすぎて飛ばなくなり、または打感が軟らかくなりすぎ、繰り返し打撃した時の割れ耐久性が悪くなることがある。
【００２９】
なお、上記の中心硬度（Ｃｃ）とは、コアを半分に（中心を通るように）切断して得た断面の中心において測定される硬度を意味し、表面硬度（Ｃｓ）は上記コアの表面（球面）において測定される硬度を意味する。
【００３０】
コアの内外の硬度差を大きくすべく、コアの中心と表面の硬度差を適正化する。即ち、コア表面硬度（Ｃｓ）−コア中心Ｃ硬度（Ｃｃ）の値は、ＪＩＳ−Ｃ硬度で２０以上であり、好ましくは２３以上、より好ましくは２６以上とすることができる。また、その上限も特に制限されるものではないが、ＪＩＳ−Ｃ硬度で好ましくは３６以下、より好ましくは３３以下、更に好ましくは３０以下とすることができる。上記硬度差が大きすぎると、繰り返し打撃した時の割れ耐久性が悪くなり、またはフルショット時の打感が軟らかくなる場合がある。逆に、上記の値が小さすぎると、フルショット時のスピンが増えすぎて飛ばなくなり、または打感が硬くなりすぎる場合がある。
【００３１】
また、コアの中心と表面の中間の位置における断面硬度（Ｃｍ）は、特に制限されるものではないが、ＪＩＳ−Ｃ硬度で好ましくは５７以上、より好ましくは６０以上、更に好ましくは６３以上とすることができる。また、その上限も特に制限されるものではないが、ＪＩＳ−Ｃ硬度で好ましくは７４以下、より好ましくは７１以下、更に好ましくは６８以下とすることができる。この値が大き過ぎると、スピンが増え過ぎて飛ばなくなることがあり、または打感が硬くなりすぎることがある。逆に、上記の値が小さすぎると、反発性が低くなりすぎて飛ばなくなり、打感が軟らかくなりすぎ、または繰り返し打撃した時の割れ耐久性が悪くなることがある。
【００３２】
コア中心から５ｍｍの位置の硬度（Ｃ５）は、特に制限されるものではないが、ＪＩＳ−Ｃ硬度で好ましくは５５以上、より好ましくは５８以上、更に好ましくは６１以上とすることができる。また、その上限も特に制限されるものではないが、ＪＩＳ−Ｃ硬度で好ましくは７１以下、より好ましくは６８以下、更に好ましくは６５以下とすることができる。この値が大き過ぎると、スピンが増え過ぎて飛ばなくなることがあり、または打感が硬くなりすぎることがある。逆に、上記の値が小さすぎると、反発性が低くなりすぎて飛ばなくなり、または打感が軟らかくなりすぎてしまい、更には繰り返し打撃した時の割れ耐久性が悪くなることがある。
【００３３】
コア中心部分の硬度が比較的平坦であるか、または当該部分付近の硬度傾斜が比較的緩やかなものにするため、コア中心から５ｍｍの位置の硬度（Ｃ５）とコア中心硬度（Ｃｃ）との関係を所定範囲に適正化する。即ち、Ｃ５−Ｃｃの値は、特に制限されるものではないが、ＪＩＳ−Ｃ硬度で好ましくは１以上、より好ましくは２以上、更に好ましくは３以上とすることができる。また、その上限も特に制限されるものではないが、ＪＩＳ−Ｃ硬度で好ましくは７以下、より好ましくは６以下、更に好ましくは５以下とすることができる。上記の値が大き過ぎると、スピンが増えすぎて飛ばなくなり、または打感が硬くなりすぎることがある。逆に、上記の値が小さすぎると、反発性が低くなりすぎて飛ばなくなり、打感が軟らかくなりすぎてしまい、または繰り返し打撃した時の割れ耐久性が悪くなることがある。
【００３４】
コア内部の硬度傾斜が比較的緩やかなものにすべく、コアの表面と中心の中間位置の硬度（Ｃｍ）からコア中心硬度（Ｃｃ）を引いた値を所定範囲に適正化する。即ち、Ｃｍ−Ｃｃの値は、特に制限されるものではないが、ＪＩＳ−Ｃ硬度で好ましくは１以上、より好ましくは３以上、さらに好ましくは５以上とすることができる。また、その上限も特に制限されるものではないが、ＪＩＳ−Ｃ硬度で好ましくは１０以下、より好ましくは８以下、さらに好ましくは７以下とすることができる。上記の値が大き過ぎると、スピンが増えすぎて飛ばなくなり、または打感が硬くなりすぎることがある。逆に、上記の値が小さすぎると、反発性が低くなりすぎて飛ばなくなり、打感が軟らかくなりすぎ、或いは繰り返し打撃した時の割れ耐久性が悪くなることがある。
【００３５】
コアの表面硬度（Ｃｓ）からコアの表面と中心の中間位置の硬度（Ｃｍ）を引いた値、即ち、Ｃｓ−Ｃｍの値は、特に制限されるものではないが、ＪＩＳ−Ｃ硬度で好ましくは１３以上、より好ましくは１７以上、更に好ましくは２０以上とすることができる。また、その上限も特に制限されるものではないが、ＪＩＳ−Ｃ硬度で好ましくは３２以下、より好ましくは２９以下、更に好ましくは２６以下とすることができる。上記の値が大き過ぎると、打感が硬くなりすぎてしまい、或いは繰り返し打撃した時の割れ耐久性が悪くなることがある。逆に、上記の値が小さすぎると、スピンが増えすぎて飛ばなくなり、または打感が軟らかくなりすぎたりすることがある。
【００３６】
コア内部の傾斜の度合いは比較的緩やかであるが、全体の傾斜は大きいものとするため、［コア表面硬度（Ｃｓ）−コア中心硬度（Ｃｃ）］／［コアの表面と中心の中間位置の硬度（Ｃｍ）−コア中心硬度（Ｃｃ）］の値を所定範囲に適正化する。即ち、上記の値は、特に制限されるものではないが、ＪＩＳ−Ｃ硬度で好ましくは２以上、より好ましくは３以上、更に好ましくは４以上とすることができる。また、その上限も特に制限されるものではないが、ＪＩＳ−Ｃ硬度で好ましくは８以下、より好ましくは７以下、更に好ましくは６以下とすることができる。上記の値が大き過ぎると、繰り返し打撃した時の割れ耐久性が悪くなり、または反発性が低くなり飛ばなくなることがある。逆に、上記の値が小さすぎると、スピンが増えて飛ばなくなり、または打感が硬くなり過ぎることがある。
【００３７】
コア内部の傾斜よりもコア外部の傾斜の度合いを大きいものとするため、［コア表面硬度（Ｃｓ）−コア中心硬度（Ｃｃ）］／［コア中心から５ｍｍの位置の硬度（Ｃ５）−コア中心硬度（Ｃｃ）］を所定範囲に適正化する。即ち、上記の値は、特に制限されるものではないが、ＪＩＳ−Ｃ硬度で好ましくは４以上、より好ましくは５以上、更に好ましくは６以上とすることができる。また、その上限も特に制限されるものではないが、ＪＩＳ−Ｃ硬度で好ましくは１０以下、より好ましくは９以下、更に好ましくは８以下とすることができる。上記の値が大き過ぎると、繰り返し打撃した時の割れ耐久性が悪くなり、または反発性が低くなり飛ばなくなることがある。逆に、上記の値が小さすぎると、スピンが増えて飛ばなくなり、或いは打感が硬くなり過ぎたりすることがある。
【００３８】
上記コアのたわみ量、即ち、初期荷重９８Ｎ（１０ｋｇｆ）から終荷重１２７５Ｎ（１３０ｋｇｆ）まで負荷したときのたわみ量は、特に制限されるものではないが、好ましくは２．５ｍｍ以上、より好ましくは３．０ｍｍ以上、更に好ましくは３．２ｍｍ以上である。また、その上限値は、好ましくは７．０ｍｍ以下であり、より好ましくは６．０ｍｍ以下、更に好ましくは４．５ｍｍ以下とすることができる。上記範囲よりも硬すぎる（たわみ量が小さすぎる）と、スピン量が増えすぎて飛ばなくなり、または打感が硬くなりすぎることがある。逆に、上記範囲よりも軟らかすぎる（たわみ量が大きい）と、反発性が低くなりすぎて飛ばなくなり、または打感が軟らかくなりすぎ、繰り返し打撃による割れ耐久性が悪くなることがある。
【００３９】
次に、包囲層について下記に説明する。
包囲層の材料については、特に制限はなく、各種の熱可塑性樹脂材料を好適に採用することができる。特には、本発明の所望の効果を十分に奏することができる点から、高反発な樹脂材料、特に高中和型の樹脂材料を包囲層の材料を採用することが好適である。高中和型の樹脂材料としては、下記（Ａ）〜（Ｄ）成分、
（ａ−１）オレフィン−不飽和カルボン酸２元ランダム共重合体及び／又はオレフィン−不飽和カルボン酸２元ランダム共重合体の金属イオン中和物と、
（ａ−２）オレフィン−不飽和カルボン酸−不飽和カルボン酸エステル３元ランダム共重合体及び／又はオレフィン−不飽和カルボン酸−不飽和カルボン酸エステル３元ランダム共重合体の金属イオン中和物とを、
質量比で１００：０〜０：１００になるように配合した（Ａ）ベース樹脂と、
（Ｂ）非アイオノマー熱可塑性エラストマーとを質量比で１００：０〜５０：５０になるように配合した樹脂成分１００質量部に対して、
（Ｃ）分子量が２２８〜１５００の脂肪酸及び／又はその誘導体
５〜１２０質量部と、
（Ｄ）上記（Ａ）成分及び（Ｃ）成分中の未中和の酸基を中和できる塩基性無機金属化合物                                                    ０．１〜１７質量部
とを含有する樹脂組成物を主材として形成されたものを好適に用いることができる。
上記（Ａ）〜（Ｄ）成分については、例えば、特開２０１１−１２０８９８号公報に記
載される中間層の樹脂材料（Ａ）〜（Ｄ）成分を好適に採用することができる。
【００４０】
なお、上記樹脂組成物は、上述した（Ａ）〜（Ｄ）を加熱混合して得ることができ、例えば、混練型二軸押出機、バンバリーミキサー及びニーダー等の公知の混練機を用いて１５０〜２５０℃の加熱温度で混練することにより得ることができる。また、市販品のものを直接使用することができ、具体的には、Ｄｕｐｏｎｔ社製の商品名「ＨＰＦ  １０００」「ＨＰＦ  ２０００」、「ＨＰＦ  ＡＤ１０２７」、実験用「ＨＰＦ  ＳＥＰ１２６４−３」などが挙げられる。
【００４１】
包囲層の材料硬度は、特に制限はないが、ショアＤ硬度で、好ましくは４０以上、より好ましくは４５以上、更に好ましくは４７以上であり、上限として、好ましくは６３以下、より好ましくは６０以下、更に好ましくは５８以下である。包囲層が上記範囲よりも軟らかすぎると、フルショット時にスピンが掛かりすぎ飛距離が出なくなることがある。逆に、上記範囲よりも硬すぎると、繰り返し打撃時の割れ耐久性が悪くなり、または、打感が硬くなりすぎることがある。
【００４２】
コアに包囲層を被覆した球体（以下、「包囲層被覆球体」という。）の表面硬度については、特に制限はないが、ショアＤ硬度で、好ましくは４６以上、より好ましくは５１以上、更に好ましくは５３以上であり、上限として、好ましくは６９以下、より好ましくは６６以下、更に好ましくは６４以下である。上記の範囲よりも軟らかすぎると、フルショット時にスピンが掛かりすぎて飛距離が伸びなくなることがある。また、上記の範囲よりも硬すぎると、繰り返し打撃時の割れ耐久性が悪くなり、または、打感が硬くなりすぎることがある。
【００４３】
包囲層の厚さは、特に制限はないが、好ましくは０．５ｍｍ以上、より好ましくは０．７ｍｍ以上、更に好ましくは０．９ｍｍ以上であり、上限として、好ましくは２．５ｍｍ以下、より好ましくは１．７ｍｍ以下、更に好ましくは１．２ｍｍ以下である。その範囲を外れると、ドライバー（Ｗ＃１）打撃による低スピン効果が足りずに飛距離が伸びなくなることがある。
【００４４】
次に、中間層の樹脂材料について説明する。
中間層の材料は、特に制限はなく、各種の熱可塑性樹脂材料を好適に採用することができる。特には、本発明の所望の効果を十分に奏することができる点から、高反発な樹脂材料を中間層の材料に採用することが好適であり、例えば、アイオノマー樹脂材料を採用することが好適である。アイオノマー樹脂材料としては、具体的には、（商品名）ハイミラン１６０５、同１６０１、サーリン８１２０等のナトリウム中和型アイオノマー樹脂やハイミラン１５５７、同１７０６等の亜鉛中和型アイオノマー樹脂などが挙げられ、これらの１種を単独で又は２種以上併用することができる。
【００４５】
特に好ましいのは、亜鉛中和型アイオノマー樹脂とナトリウム中和型アイオノマー樹脂とを混合して主材として用いる態様が望ましい。その配合比率は、亜鉛中和型／ナトリウム中和型（質量比）で２５／７５〜７５／２５、好ましくは３５／６５〜６５／３５、更に好ましくは４５／５５〜５５／４５である。この比率内にＺｎ中和アイオノマーとＮａ中和アイオノマーを含めないと反発が低くなりすぎて所望の飛びが得られなかったり、常温での繰り返し打撃時の割れ耐久性が悪くなったり、さらに低温（零下）での割れ耐久性が悪くなることがある。
【００４６】
なお、上述した中間層の構造については１層に限られず、必要に応じて上記の範囲内において同種又は異種の中間層を２層以上形成してもよい。中間層を複数層形成することにより、ドライバー打撃時のスピン量をより低減させることができ、更なる飛距離増大を図ることができる。また、打撃時のスピン特性及びフィーリング特性を更に改良することもできる。
【００４７】
中間層の材料硬度は、特に制限はないが、ショアＤ硬度で、好ましくは５０以上、より好ましくは５５以上、更に好ましくは６０以上であり、上限として、好ましくは７０以下、より好ましくは６８以下、更に好ましくは６５以下である。上記範囲よりも軟らかすぎると、フルショット時にスピンが掛かりすぎて飛距離が伸びなくなることがある。逆に、上記範囲よりも硬すぎると、繰り返し打撃時の割れ耐久性が悪くなり、またはパターやショートアプローチの実施時の打感が硬くなりすぎることがある。また、中間層の材料硬度は、後述するカバー（最外層）の材料硬度よりも硬い方が望ましい。
【００４８】
中間層を被覆した球体の表面硬度（以下、「中間層被覆球体」と称す。）は、ショアＤ硬度で、好ましくは５６以上、より好ましくは６１以上、更に好ましくは６６以上であり、上限として、好ましくは７６以下、より好ましくは７４以下、更に好ましくは７１以下である。上記範囲よりも軟らかすぎると、フルショット時にスピンが掛かりすぎて飛距離が伸びなくなることがある。逆に、上記範囲よりも硬すぎると、繰り返し打撃時の割れ耐久性が悪くなり、またはパターやショートアプローチの実施時の打感が硬くなりすぎることがある。
【００４９】
中間層の厚さは、特に制限はないが、好ましくは０．５ｍｍ以上、より好ましくは０．７ｍｍ以上、更に好ましくは０．９ｍｍ以上であり、上限として、好ましくは２．０ｍｍ以下、より好ましくは１．５ｍｍ以下、更に好ましくは１．２ｍｍ以下である。その範囲を逸脱すると、Ｗ＃１打撃による低スピン効果が足りずに飛距離が伸びなくなることがある。また、上記範囲よりも小さすぎると、繰り返し打撃時の割れ耐久性や低温時の耐久性が悪くなることがある。
【００５０】
中間層材料については、後述するように、カバー（最外層）として好適に用いられるポリウレタンとの密着度を高めるために中間層表面を研磨することが好適である。更に、その研磨処理の後にプライマー（接着剤）を中間層表面に塗布するか、もしくは材料中に密着強化材を添加することが好ましい。
【００５１】
次に、ボールの最外層に相当するカバーについて説明する。
カバー（最外層）の材料については、特に制限はなく、各種の熱可塑性樹脂材料を好適に用いることができる。本発明のカバー材料としては、コントロール性と耐擦過傷性の観点から、ウレタン樹脂を使用することが好適である。特に、ボール製品の量産性の観点から、熱可塑性ポリウレタンを主体としたものを使用することが好適であり、より好ましくは、（Ｐ）熱可塑性ポリウレタン及び（Ｑ）ポリイソシアネート化合物を主成分とする樹脂配合物により形成することができる。
【００５２】
上記の（Ｐ）及び（Ｑ）を含有する熱可塑性ポリウレタン組成物においては、ボール諸特性をより一層改善させるために、本必要十分量の未反応のイソシアネート基がカバー樹脂材料中に存在すればよい。具体的には、上記の（Ｐ）成分と（Ｑ）成分とを合わせた合計質量が、カバー層全体の質量の６０％以上であることが推奨されるものであり、より好ましくは、７０％以上である。上記（Ｐ）成分及び（Ｑ）成分については以下に詳述する。
【００５３】
上記（Ｐ）熱可塑性ポリウレタンについて述べると、その熱可塑性ポリウレタンの構造は、長鎖ポリオールである高分子ポリオール（ポリメリックグリコール）からなるソフトセグメントと、鎖延長剤およびポリイソシアネート化合物からなるハードセグメントとを含む。ここで、原料となる長鎖ポリオールとしては、従来から熱可塑性ポリウレタンに関する技術において使用されるものはいずれも使用でき、特に制限されるものではないが、例えば、ポリエステルポリオール、ポリエーテルポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオールなどを挙げることができる。これらの長鎖ポリオールは１種類のものを使用してもよいし、２種以上を併用してもよい。これらのうちでも、反発弾性率が高く低温特性に優れた熱可塑性ポリウレタンを合成できる点で、ポリエーテルポリオールが好ましい。
【００５４】
鎖延長剤としては、従来の熱可塑性ポリウレタンに関する技術において使用されるものを好適に用いることができ、例えば、イソシアネート基と反応し得る活性水素原子を分子中に２個以上有する分子量４００以下の低分子化合物であることが好ましい。鎖延長剤としては、１，４−ブチレングリコール、１，２−エチレングリコール、１，３−ブタンジオール、１，６−ヘキサンジオール、２，２−ジメチル−１，３−プロパンジオール等が挙げられるが、これらに限定されるものではない。鎖延長剤としては、これらのうちでも、炭素数２〜１２の脂肪族ジオールが好ましく、１，４−ブチレングリコールがより好ましい。
【００５５】
ポリイソシアネート化合物としては、従来の熱可塑性ポリウレタンに関する技術において使用されるものを好適に用いることができ、特に制限はない。具体的には、４，４’−ジフェニルメタンジイソシアネート、２，４−（又は）２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。ただし、イソシアネート種によっては射出成形中の架橋反応をコントロールすることが困難なものがある。本発明においては生産時の安定性と発現される物性とのバランスとの観点から、芳香族ジイソシアネートである４，４’−ジフェニルメタンジイソシアネートが最も好ましい。
【００５６】
具体的な（Ｐ）成分の熱可塑性ポリウレタンとしては、市販品を用いることもでき、例えば、パンデックスＴ８２９５，同Ｔ８２９０，同Ｔ８２８３，同Ｔ８２６０（いずれもディーアイシーバイエルポリマー社製）などが挙げられる。
【００５７】
上記（Ｐ）及び（Ｑ）成分の他成分としては、必須成分ではないが、上記熱可塑性ポリウレタン以外の熱可塑性エラストマーを配合することができる。この（Ｒ）成分を上記樹脂配合物に配合することにより、樹脂配合物の更なる流動性の向上や反発性、耐擦過傷性等、ゴルフボールカバー材として要求される諸物性を高めることができる。
【００５８】
上記（Ｐ）、（Ｑ）及び（Ｒ）成分の組成比については、特に制限はないが、本発明の効果を十分に有効に発揮させるためには、質量比で（Ｐ）：（Ｑ）：（Ｒ）＝１００：２〜５０：０〜５０であることが好ましく、さらに好ましくは、（Ｐ）：（Ｑ）：（Ｒ）＝１００：２〜３０：８〜５０（質量比）とすることである。
【００５９】
さらに、上記の樹脂配合物には、必要に応じて、上記の熱可塑性ポリウレタンを構成する成分以外の種々の添加剤を配合することができ、例えば顔料、分散剤、酸化防止剤、耐光安定剤、紫外線吸収剤、離型剤等を適宜配合することができる。
【００６０】
カバー（最外層）の材料硬度は、特に制限はないが、ショアＤ硬度で、好ましくは３０以上、より好ましくは３５以上、更に好ましくは４０以上であり、上限として、好ましくは６０以下、より好ましくは５７以下、更に好ましくは５４以下である。
【００６１】
カバー（最外層）を被覆した球体、即ちボールの表面硬度は、ショアＤ硬度で、好ましくは３７以上、より好ましくは４６以上、更に好ましくは５５以上であり、上限として、好ましくは６５以下、より好ましくは６２以下、更に好ましくは６０以下である。上記範囲よりも軟らかすぎると、フルショット時にスピンが多くなり飛距離が出なくなることがある。逆に、上記範囲よりも硬すぎると、アプローチでスピンが掛かり難くなり、プロや上級者でもコントロール性を出すことが困難になる場合があり、或いは、耐擦過傷性が悪くなり過ぎる場合がある。
【００６２】
カバー（最外層）の厚さは、特に制限はないが、好ましくは０．３ｍｍ以上、より好ましくは０．５ｍｍ以上、更に好ましくは０．７ｍｍ以上であり、上限として、好ましくは１．５ｍｍ以下、より好ましくは１．２ｍｍ以下、更に好ましくは１．０ｍｍ以下である。カバー（最外層）の厚さが上記より厚いと、ドライバー（Ｗ＃１）打撃時に反発が足りなくなりスピンが多くなりすぎ、飛距離が出なくなることがある。逆に、カバー厚さが薄すぎると、耐擦過傷性が悪くなり、プロや上級者でもコントロール性が不足することがある。
【００６３】
上述したコア，包囲層、中間層及びカバー（最外層）の各層を積層して形成されたマルチピースソリッドゴルフボールの製造方法については、公知の射出成形法等の常法により行なうことができる。例えば、ゴム材を主材とした加硫成形物をコアとして所定の射出成形用金型内に配備し、包囲層材料を射出して第１の中間球状体を得、次いで、該球状体を別の射出成形用金型内に配備して中間層材料を射出して第２の中間球状体を得、更に、該球状体を別の射出成形用金型内に配備してカバー（最外層）の材料を射出成形することによりマルチピースのゴルフボールを得ることができる。また、包囲層、中間層やカバー（最外層）をそれぞれ各中間球状体に被覆する方法により積層することもでき、例えば、予め半殻球状に成形した２枚のハーフカップで該中間球状体を包み加熱加圧成形することができる。
【００６４】
次に、上記のゴルフボールについては、更に、以下の要件を満たすことが好適である。
【００６５】
（１）ボール表面硬度と中間層被覆球体の表面硬度との関係
ボール表面硬度と中間層被覆球体の表面硬度については、内硬外軟のカバー（即ち、カバーよりも中間層の方が硬い）、及び中間層が硬いボール構造にすべく、ボール表面硬度＜中間層被覆球体の関係を満たすものである。即ち、ボール表面硬度から中間層被覆球体の表面硬度を引いた値は、ショアＤ硬度で、好ましくは−２０以上、より好ましくは−１５以上であり、上限としては、好ましくは０未満、より好ましくは−３以下、さらに好ましくは−５以下である。この値が大き過ぎると、アプローチ時に狙いのスピンが得られずコントロール性が不足することがある。逆に、上記の値が小さすぎると、フルショット時にスピンが掛かり過ぎてしまい、狙いの飛距離が得られなくなることがある。
【００６６】
（２）中間層とカバーの厚さ関係
中間層とカバーとの厚さの取り合いを所定範囲に特定するものである。即ち、カバー厚さから中間層厚さを引いた値は、好ましくは−１．０ｍｍ以上、より好ましくは−０．５ｍｍ以上、さらに好ましくは−０．２ｍｍ以上であり、上限として、好ましくは−０．０５ｍｍ以下、より好ましくは−０．１ｍｍ以下である。上記の値が大き過ぎると、フルショット時にスピンが掛かり過ぎてしまい、狙いの飛距離が得られなくなることがある。逆に、上記の値が小さすぎると、アプローチ時に狙いのスピンが得られずコントロール性が不足することがある。
【００６７】
（３）ボールとコアの初速関係
ボールの内部を比較的高反発なものにするため、ボールとコアの初速関係を特定範囲に調整したものである。即ち、ボール初速からコア初速を引いた値は、好ましくは−１．０ｍ／ｓ以上、より好ましくは−０．７ｍ／ｓ以上、さらに好ましくは−０．５ｍ／ｓ以上であり、上限として、好ましくは０．２ｍ／ｓ以下、より好ましくは０以下、さらに好ましくは−０．２ｍ／ｓ以下である。この値が上記範囲を逸脱すると、フルショットした時の実打初速とスピンとが高次元で両立できず、狙いの飛距離が得られなくなることがある。なお、各球体の初速の測定については、実施例（段落［０１００］）に示した測定装置及び測定条件を用いる。
【００６８】
（４）コアとボールの所定荷重負荷のたわみ量の関係
コアの初期荷重９８Ｎ（１０ｋｇｆ）から終荷重１２７５Ｎ（１３０ｋｇｆ）まで負荷したときのたわみ量（ｍｍ）をＥ、ボールの初期荷重９８Ｎ（１０ｋｇｆ）から終荷重１２７５Ｎ（１３０ｋｇｆ）まで負荷したときのたわみ量（ｍｍ）をＢとするとき、Ｅ−Ｂの値は、好ましくは０．５ｍｍ以上、より好ましくは０．７ｍｍ以上、さらに好ましくは０．９ｍｍ以上であり、上限としては、好ましくは１．５ｍｍ以下、より好ましくは１．３ｍｍ以下、さらに好ましくは１．０ｍｍ以下である。上記の値が大き過ぎると、繰り返し打撃した時の割れ耐久性が悪くなり、またはフルショットした時の実打初速が低くなり、狙いの飛距離が得られなくなることがある。逆に、上記の値が小さすぎると、フルショットした時のスピンが多くなり過ぎて、狙いの飛距離が得られなくなることがある。
【００６９】
（５）ボールと包囲層被覆球体の初速関係
ボールの内部を比較的高反発なものにするため、ボールと包囲層被覆球体の初速関係を特定範囲に調整したものである。即ち、ボール初速と包囲層被覆球体初速との関係について、ボール初速から包囲層被覆球体初速を引いた値は、好ましくは−１．０ｍ／ｓ以上、より好ましくは−０．７ｍ／ｓ以上、さらに好ましくは−０．５ｍ／ｓ以上であり、上限として、好ましくは０．２ｍ／ｓ以下、より好ましくは０以下、さらに好ましくは−０．２ｍ／ｓ以下である。この値が上記範囲を逸脱すると、フルショットした時の実打初速とスピンとが高次元で両立できず、狙いの飛距離が得られなくなることがある。なお、各球体の初速の測定については、実施例（段落［０１００］）に示した測定装置及び測定条件を用いる。
【００７０】
（６）ボールと中間層被覆球体の初速関係
ボールの内部を比較的高反発なものにするため、ボールと中間層被覆球体の初速関係を特定範囲に調整したものである。即ち、ボール初速と中間層被覆球体初速との関係について、ボール初速から中間層被覆球体初速を引いた値は、好ましくは−２．０ｍ／ｓ以上、より好ましくは−１．５ｍ／ｓ以上、さらに好ましくは−１．０ｍ／ｓ以上であり、上限として、好ましくは−０．２ｍ／ｓ以下、より好ましくは−０．４ｍ／ｓ以下、さらに好ましくは−０．６ｍ／ｓ以下である。この値が上記範囲を逸脱すると、ドライバー（Ｗ＃１）打撃時の飛距離とアプローチ時のコントロール性とが高次元で両立できなくなることがある。なお、各球体の初速の測定については、実施例（段落［０１００］）に示した測定装置及び測定条件を用いる。
【００７１】
（７）中間層被覆球体と包囲層被覆球体の表面硬度関係
中間層を比較的硬くし、中間層被覆球体と包囲層被覆球体との表面硬度の関係を所定範囲に適正化する。即ち、中間層被覆球体の表面硬度から包囲層被覆球体の表面硬度を引いた値は、ショアＤ硬度で、好ましくは４以上、より好ましくは７以上、さらに好ましくは１０以上であり、上限として、好ましくは２１以下、より好ましくは１８以下、さらに好ましくは１５以下である。この値が大き過ぎると、繰り返し打撃した時の割れ耐久性が悪くなり、または打感が硬くなり過ぎたりすることがある。逆に、上記の値が小さすぎると、フルショットした時のスピンが多くなり、狙いの飛距離が得られなくなることがある。
【００７２】
（８）中間層被覆球体と包囲層被覆球体の初速関係
中間層樹脂材料の反発性を良くし、中間層被覆球体と包囲層被覆球体との初速関係を所定範囲に適正化する。即ち、中間層被覆球体の初速から包囲層被覆球体の初速を引いた値は、好ましくは−０．６ｍ／ｓ以上、より好ましくは−０．３ｍ／ｓ以上、さらに好ましくは０ｍ／ｓ以上であり、上限として、好ましくは１．０ｍ／ｓ以下、より好ましくは０．７ｍ／ｓ以下、さらに好ましくは０．４ｍ／ｓ以下である。この値が上記範囲を逸脱すると、フルショットした時の実打初速とスピンとが高次元で両立できず、狙いの飛距離が得られなくなることがある。なお、各球体の初速の測定については、実施例（段落［０１００］）に示した測定装置及び測定条件を用いる。
【００７３】
（９）包囲層被覆球体とコアの初速関係
包囲層樹脂材料の反発性を良くし、包囲層被覆球体とコアの初速関係を所定範囲に適正化する。即ち、包囲層被覆球体の初速からコア初速を引いた値は、好ましくは−０．５ｍ／ｓ以上、より好ましくは−０．２ｍ／ｓ以上、さらに好ましくは０．１ｍ／ｓ以上であり、上限として、好ましくは１．０ｍ／ｓ以下、より好ましくは０．７ｍ／ｓ以下、さらに好ましくは０．４ｍ／ｓ以下である。この値が上記範囲を逸脱すると、フルショットした時の実打初速とスピンとが高次元で両立できず、狙いの飛距離が得られなくなることがある。なお、各球体の初速の測定については、実施例（段落［０１００］）に示した測定装置及び測定条件を用いる。
【００７４】
（１０）コアと包囲層被覆球体の所定荷重負荷のたわみ量の関係
コアと包囲層被覆球体の所定荷重負荷のたわみ量の関係を所定範囲に適正化する。即ち、コアの初期荷重９８Ｎ（１０ｋｇｆ）から終荷重１２７５Ｎ（１３０ｋｇｆ）まで負荷したときのたわみ量（ｍｍ）をＥ、包囲層被覆球体の初期荷重９８Ｎ（１０ｋｇｆ）から終荷重１２７５Ｎ（１３０ｋｇｆ）まで負荷したときのたわみ量（ｍｍ）をＴとするとき、Ｅ−Ｔの値は、好ましくは０ｍｍ以上、より好ましくは０．２ｍｍ以上、さらに好ましくは０．４ｍｍ以上であり、上限としては、好ましくは１．０ｍｍ以下、より好ましくは０．７ｍｍ以下、さらに好ましくは０．５ｍｍ以下である。この値が大き過ぎると、打感が硬くなり過ぎ、またはフルショットした時の実打初速が低くなり、狙いの飛距離が得られなくなることがある。逆に、上記の値が小さすぎると、フルショットした時にスピンが多くなり、狙いの飛距離が得られなくなることがある。
【００７５】
（１１）包囲層被覆球体とボールの表面硬度関係
包囲層を比較的硬くし、包囲層被覆球体とボールとの表面硬度の関係を所定範囲に適正化する。即ち、包囲層被覆球体の表面硬度からボールの表面硬度を引いた値は、ショアＤ硬度で、好ましくは−１５以上、より好ましくは−１０以上、さらに好ましくは−５以上であり、上限として、好ましくは１０以下、より好ましくは５以下、さらに好ましくは−１以下である。この値が大き過ぎると、打感が硬くなり過ぎ、またはフルショットした時の実打初速が低くなり、狙いの飛距離が得られなくなることがある。逆に、上記の値が小さすぎると、フルショットした時にスピンが多くなり、狙いの飛距離が得られなくなることがある。
【００７６】
（１２）コアとボールの表面硬度関係
フルショット時とショートゲーム時の打感を適正にする観点から、コアとボールとの表面硬度の関係を所定範囲に適正化する。即ち、コアの表面硬度からボールの表面硬度を引いた値は、ショアＤ硬度で、好ましくは−３以上、より好ましくは−２．５以上、さらに好ましくは−２以上であり、上限として、好ましくは３以下、より好ましくは２以下、さらに好ましくは１以下である。この値が大き過ぎると、フルショット時の打感が硬くなりすぎ、或いはスピンが増えて狙いの飛距離が得られなくなることがある。逆に、上記の値が小さすぎると、ショートゲームで狙いのスピンが得られずコントロール性が悪くなり、またはショートゲームでの打感が悪くなることがある。
【００７７】
上記カバー（最外層）の表面には多数のディンプルを形成することができる。カバー表面に配置されるディンプルについては、特に制限はないが、好ましくは２８０個以上、より好ましくは３００個以上、更に好ましくは３２０個以上であり、上限として、好ましくは３６０個以下、より好ましくは３５０個以下、更に好ましくは３４０個以下具備することができる。ディンプルの個数が上記範囲より多くなると、ボールの弾道が低くなり、飛距離が低下することがある。逆に、ディンプル個数が少なくなると、ボールの弾道が高くなり、飛距離が伸びなくなる場合がある。
【００７８】
ディンプルの形状については、円形、各種多角形、デュードロップ形、その他楕円形など１種類又は２種類以上を組み合わせて適宜使用することができる。例えば、円形ディンプルを使用する場合には、直径は２．５ｍｍ以上６．５ｍｍ以下程度、深さは０．０８ｍｍ以上０．３０ｍｍ以下とすることができる。
【００７９】
ディンプルがゴルフボールの球面に占めるディンプル占有率、具体的には、ディンプルの縁に囲まれた平面の面縁で定義されるディンプル面積の合計が、ディンプルが存在しないと仮定したボール球面積に占める比率（ＳＲ値）については、空気力学特性を十分に発揮し得る点から６０％以上９０％以下であることが望ましい。また、各々のディンプルの縁に囲まれた平面下のディンプルの空間体積を、前記平面を底面とし、かつこの底面からのディンプルの最大深さを高さとする円柱体積で除した値Ｖ0は、ボールの弾道の適正化を図る点から０．３５以上０．８０以下とすることが好適である。更に、ディンプルの縁に囲まれた平面から下方に形成されるディンプル容積の合計がディンプルが存在しないと仮定したボール球容積に占めるＶＲ値は、０．６％以上１．０％以下とすることが好ましい。上述した各数値の範囲を逸脱すると、良好な飛距離が得られない弾道となり、十分満足した飛距離を出せない場合がある。
【００８０】
なお、本発明のマルチピースソリッドゴルフボールは、競技用としてゴルフ規則に従うものとすることができ、ボール外径としては４２．６７２ｍｍ内径のリングを通過しない大きさで４２．８０ｍｍ以下、重さとしては好ましくは４５．０〜４５．９３ｇに形成することができる。
【実施例】
【００８１】
以下、実施例及び比較例を示し、本発明を具体的に説明するが、本発明は下記実施例に制限されるものではない。
【００８２】
〔実施例１，２、比較例１〜７〕
コアの形成
表１に示したゴム組成物を調製した後、同表に示す加硫条件により加硫成形することにより、各実施例、比較例のソリッドコアを作製した。
【００８３】
【表１】
0006675144.tif 000002
【００８４】
なお、表１に記載した各成分の詳細は以下の通りである。
・ポリブタジエンＡ：ＪＳＲ社製、商品名「ＢＲ０１」
・ポリブタジエンＢ：ＪＳＲ社製、商品名「ＢＲ５１」
・ポリブタジエンＣ：ＪＳＲ社製、商品名「ＢＲ７３０」
・アクリル酸亜鉛：日本触媒社製
・過酸化物（１）：ジクミルパーオキサイド、商品名「パークミルＤ」（日油社製）
・過酸化物（２）：１，１ビス（ｔ−ブチルパーキシ）３，３，５−トリメチルシクロヘキサン、商品名「パーヘキサ３Ｍ−４０」（日油社製）
・老化防止剤：２，２−メチレンビス（４−メチル−６−ブチルフェノール）商品名「ノクラックＮＳ−６」（大内新興化学工業社製）
・硫酸バリウム：商品名「バリコ＃３００」（ハクスイテック社製）
・酸化亜鉛：商品名「酸化亜鉛３種」（堺化学工業社製）
・ステアリン酸亜鉛：商品名：ジンクステアレートＧ（日油社製）
・硫黄：商品名「サルファックス−５」（鶴見化学工業社製）
・ペンタクロロチオフェノール亜鉛塩：ZHEJIANG CHO & FU CHEMICAL社製
【００８５】
包囲層、中間層及びカバー（最外層）の形成
上記で得たコアの周囲に、表２に示した配合の包囲層材料を用いて射出成形法により包囲層を形成し、包囲層被覆球体を得た。次に、上記で得た包囲層被覆球体の周囲に、表２に示した配合の中間層材料を用いて射出成形法により中間層を形成し、中間層被覆球体を得た。更に、上記で得た中間層被覆球体の周囲に、表２に示した配合のカバー（最外層）材料を用いて射出成形法によりカバーを形成し、コアの周囲に包囲層、中間層及びカバーを備えたマルチピースソリッドゴルフボールを作製した。この際、カバー表面には図２に示したディンプルを形成した。このディンプルの詳細については表３に示した。
【００８６】
【表２】
0006675144.tif 000003
【００８７】
なお、表２に記載した材料の詳細は下記の通りである。
・「Ｔ−８２９５、Ｔ−８２９０、Ｔ−８２８３」：ＤＩＣ  Ｂａｙｅｒ  Ｐｏｌｙｍｅｒ社製の「（商標）パンデックス」、ＭＤＩ−ＰＴＭＧタイプ熱可塑性ポリウレタン
・「ＨＰＦ１０００」：Ｄｕｐｏｎｔ社製の「ＨＰＦ（商標）１０００」
・「ハイミラン」：三井・デュポンポリケミカル社製のアイオノマー
・「サーリン」：デュポン社製のアイオノマー
・「ＡＮ４３１９」「ＡＮ４２２１Ｃ」：三井・デュポンポリケミカル社製、ニュクレル
・「ダイナロン６１００Ｐ」：ＪＳＲ社製、熱可塑性ブロックコポリマー
・「ハイトレル４００１」：東レデュポン社製のポリエステルエラストマー
・「酸化チタン」：石原産業社製「タイペークＲ５５０」
・「ポリエチレンワックス」：三洋化成社製、商品名「サンワックス１６１Ｐ」
・「イソシアネート化合物」：４，４’−ジフェニルメタンジイソシアネート
・「トリメチロールプロパン」：三菱ガス化学社製
・「ベヘニン酸」：日油社製「ＮＡＡ−２２２Ｓ」
・「ステアリン酸マグネシウム」：日油社製「マグネシウムステアレートＧ」
・「ステアリン酸カルシウム」：日油社製「カルシウムステアレートＧ」
・「ステアリン酸亜鉛」：日油社製「ジンクステアレートＧ」
・「水酸化カルシウム」：白石カルシウム社製「ＣＬＳ−Ｂ」
・「酸化マグネシウム」：協和化学工業社製「キョーワマグＭＦ１５０」
・「ポリテールＨ」：三菱化学社製
【００８８】
【表３】
0006675144.tif 000004
【００８９】
ディンプルの定義
直径：ディンプルの縁に囲まれた平面の直径
深さ：ディンプルの縁に囲まれた平面からのディンプルの最大深さ
Ｖ0 ：ディンプルの縁に囲まれた平面下のディンプルの空間体積を、前記平面を底面とし、かつこの底面からのディンプルの最大深さを高さとする円柱体積で除した値
ＳＲ：ディンプルの縁に囲まれた平面で定義されるディンプル面積の合計が、ボール表面にディンプルが存在しないと仮定した仮想球の表面積に占める比率
ＶＲ：ディンプルの縁に囲まれた平面から下方に形成されるディンプル空間体積の合計が、ボール表面にディンプルが存在しないと仮定した仮想球の体積に占める比率
【００９０】
上記で得られたゴルフボールについて、以下の項目について測定及び評価を行った。結果を表４に示した。
【００９１】
コア、包囲層被覆球体、中間層被覆球体の外径
２３．９±１℃の温度で、任意の表面５箇所を測定し、その平均値を１個のコア、包囲層被覆球体、中間層被覆球体の測定値とし、測定個数５個のコア、包囲層被覆球体、中間層被覆球体の平均値を求めた。
【００９２】
ボール（カバー被覆球体）の外径
２３．９±１℃の温度で、任意のディンプルのない部分を５箇所測定し、その平均値を１個のボールの測定値とし、測定個数５個のボールの平均値を求めた。
【００９３】
コア、包囲層被覆球体、中間層被覆球体、ボールのたわみ量
コア、包囲層被覆球体、中間層被覆球体又はボールを硬板の上に置き、初期荷重９８Ｎ（１０ｋｇｆ）を負荷した状態から終荷重１２７５Ｎ（１３０ｋｇｆ）に負荷したときまでのたわみ量をそれぞれ計測した。なお、上記のたわみ量はいずれも２３．９℃に温度調整した後の測定値である。
【００９４】
コアの中心硬度（Ｃｃ）（ＪＩＳ−Ｃ硬度）
コアを半分に（中心を通るように）切断して得た断面の中心の硬度を計測した。ＪＩＳ−Ｃ硬度は、ＪＩＳ  Ｋ  ６３０１−１９７５に規定するスプリング式硬度計（ＪＩＳ−Ｃ形）により計測した。
【００９５】
コアの表面硬度（Ｃｓ）（ＪＩＳ−Ｃ硬度）
球状のコアの表面に対して針を垂直になるように押し当てて計測した。ＪＩＳ−Ｃ硬度は、ＪＩＳ  Ｋ  ６３０１−１９７５に規定するスプリング式硬度計（ＪＩＳ−Ｃ形）により計測した。また、ショアＤ硬度はＡＳＴＭ  Ｄ２２４０−９５規格に準拠したタイプＤデュロメータによって計測した。
【００９６】
コアの所定位置における断面硬度（ＪＩＳ−Ｃ硬度）
（１）コア中心から５ｍｍの位置の断面硬度(Ｃ５)については、コアを半分に（中心を通るように）切断して得た断面の中心から５ｍｍの位置の硬度を、ＪＩＳ  Ｋ  ６３０１−１９７５に規定するスプリング式硬度計（ＪＩＳ−Ｃ形）により測定した。
（２）コアの表面と中心との中間位置の断面硬度(Ｃｍ)については、コアを半分に（中心を通るように）切断して得た断面の中心と表面の中間位置の硬度を、上記硬度計（ＪＩＳ−Ｃ形）により測定した。
【００９７】
包囲層被覆球体、中間層被覆球体、ボール（カバー）の表面硬度（ショアＤ硬度）
包囲層被覆球体、中間層被覆球体又はボール（カバー）の表面に対して針を垂直になるように押し当てて計測した。なお、ボール（カバー）の表面硬度は、ボール表面においてディンプルが形成されていない陸部における測定値である。ショアＤ硬度はＡＳＴＭ  Ｄ２２４０−９５規格に準拠したタイプＤデュロメータによって計測した。
【００９８】
包囲層、中間層及びカバーの材料硬度（ショアＤ硬度）
包囲層、中間層及びカバーの樹脂材料を厚さ２ｍｍのシート状に成形し、２週間以上放置した。その後、ショアＤ硬度はＡＳＴＭ  Ｄ２２４０−９５規格に準拠して計測した。
【００９９】
各層の被覆球体及びボールの初速
Ｒ＆Ａの承認する装置であるＵＳＧＡのドラム回転式の初速計と同方式の初速測定器を用いて測定した。コア、中間層被覆球体及びボール（カバー被覆球体）を２３．９±１℃環境下で３時間以上温度調整した後、室温２３．９±２℃の部屋でテストした。２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定し、初速（ｍ／ｓ）を算出した。約１５分間でこのサイクルを行なった。
【０１００】
【表４】
0006675144.tif 000005
【０１０１】
そして、各実施例、比較例のゴルフボールの飛び性能（Ｗ＃１）、アプローチスピン性能、打感及び耐擦過傷性を下記の基準に従って評価した。その結果を表５に示す。
【０１０２】
飛び性能（Ｗ＃１打撃）
ゴルフ打撃ロボットにドライバー（Ｗ＃１）をつけてヘッドスピード（ＨＳ）５０ｍ／ｓにて打撃した時の飛距離を測定し、下記基準により評価した。クラブはブリヂストン社製「ＴｏｕｒＳｔａｇｅ  Ｘ−Ｄｒｉｖｅ７０９  Ｄ４３０ドライバー（２０１３年モデル）」（ロフト８．５°）を使用した。なお、上記のヘッドスピードはプロ・上級者の凡そ平均的なヘッドスピードに相当する。
〔判定基準〕
トータル飛距離２６５．０ｍ以上    ・・・・    ○
トータル飛距離２６５．０ｍ未満    ・・・・    ×
【０１０３】
アプローチスピン性能
ゴルフ打撃ロボットにサンドウエッジをつけてヘッドスピード（ＨＳ）３５ｍ／ｓにて打撃した時のスピンの量を下記の基準により判断した。
〔判定基準〕
スピン量６０００ｒｐｍ以上  ・・・・    ○
スピン量６０００ｒｐｍ未満  ・・・・    ×
【０１０４】
打感
ドライバー（Ｗ＃１）のヘッドスピード（ＨＳ）が４５〜５５ｍ／ｓのゴルファーによる実打における官能評価を行い、下記基準により評価した。
〔判定基準〕
良好な打感と評価した人が１０人中６人以上    ・・・・    ○
良好な打感と評価した人が１０人中５人以下    ・・・・    ×
なお、上記の「良好な打感」とは、適度な軟らかさが感じられるものをいう。
【０１０５】
耐擦過傷性
ノンメッキのピッチングサンドウエッジを打撃ロボットにセットし、ヘッドスピード（ＨＳ）４０ｍ／ｓにて一回打撃し、そのボール表面の状態を目視にて判断した。
まだ使えるボールと判断          ・・・・    ○
もう使用に耐えないボールと判断  ・・・・    ×
【０１０６】
【表５】
0006675144.tif 000006
【０１０７】
比較例１は、ボール表面硬度が中間層表面硬度より硬くなり、その結果、アプローチで狙いのスピンが得られない。
比較例２は、カバー（最外層）が中間層よりも厚よりも薄くなり、その結果、フルショットでスピンが増えてしまい、狙いの飛距離が得られない。
比較例３は、包囲層被覆球体の初速がコアの初速よりも低く、その結果、フルショットのスピンが多くなり、狙いの飛距離が得られない。
比較例４は、中間層被覆球体の初速が包囲層被覆球体の初速よりも大きくなく、その結果、フルショットのスピンが多くなり、狙いの飛距離が得られない。
比較例５は、コアの表面硬度からコアの中心硬度を引いた値がＪＩＳ−Ｃ硬度で２２未満となり、その結果、フルショットした時のスピンが多くなり、狙いの飛距離が得られない。
比較例６は、コア中心から５ｍｍ位置の硬度（Ｃ５）からコア中心硬度（Ｃｃ）を引いた値がＪＩＳ−Ｃ硬度で７より大きく、且つ、［（コア表面硬度（Ｃｓ）−コア中心硬度（Ｃｃ）］／［コアの表面と中心との中間位置の硬度（Ｃｍ）−コア中心硬度（Ｃｃ）］の値がＪＩＳ−Ｃ硬度で３より小さくなり、その結果として、フルショットした時のスピンが多くなり、狙いの飛距離が得られない。
比較例７は、コア中心から５ｍｍ位置の硬度（Ｃ５）がコア中心硬度よりも低くなり、その結果として、実打した時の初速とスピンとのバランスが悪くなり、狙いの飛距離が得られない。
【符号の説明】
【０１０８】
１  コア
２  包囲層
３  中間層
４  カバー（最外層）
Ｇ  ゴルフボール
Ｄ  ディンプル
【図１】
0006675144.tif 000007
【図２】
0006675144.tif 000008